СПОСОБ ИЗГОТОВЛЕНИЯ СУБСТРАТА С ПОКРЫТИЕМ

1. Способ, включающий:
создание композиции водного матового покрытия, содержащей:
А1) гранулы первого акрилового полимера, имеющие средний диаметр частиц от 0,1 мкм до 2 мкм;
А2) гранулы второго акрилового полимера, имеющие средний диаметр частиц от 0,5 мкм до 30 мкм;
Б) акриловое полимерное связующее;
В) от 0,15 мас.% до 2,5 мас.% добавки, способствующей скольжению;
Г) от 0,10 мас.% до 0,30 мас.% пеногасителя;
Д) от 0,8 мас.% до 1,5 мас.% реологического модификатора; и
Е) от 0,01 мас.% до 0,1 мас.% по меньшей мере одного смачивающего агента;
нанесение композиции водного матового покрытия на субстрат;
сушку композиции водного матового покрытия; и
формирование покрытия на субстрате.
2. Способ по п. 1, отличающийся тем, что указанная добавка, способствующая скольжению, содержит:
i) от 0,1 мас.% до 1,0 мас.% силиконовой эмульсии; и
ii) от 0,5 мас.% до 1,5 мас.% дисперсии амидного воска, где амидный воск представляет собой вторичный алкиламидный воск.
3. Способ по п. 1, включающий:
добавление сшивающего агента к композиции водного матового покрытия для образования сшиваемой композиции водного матового покрытия;
нанесение сшиваемой композиции водного матового покрытия на субстрат; и
формирование сшитого покрытия на субстрате.
4. Способ по п. 3, включающий формирование субстрата с покрытием, имеющим:
статический коэффициент трения, измеренный при 25°C и относительной влажности 50%, от 2,0 до 2,6; и
кинетический коэффициент трения, измеренный при 25°C и относительной влажности 50%, от 1,0 до 1,5.
5. Способ по п. 1, отличающийся тем, что гранулы первого акрилового полимера присутствуют в количестве от 20 мас.% до 30 мас.% в расчете на массу композиции водного матового покрытия.
6. Способ по п. 5, отличающийся тем, что гранулы второго акрилового полимера присутствуют в количестве от 45 мас.% до 55 мас.% в расчете на массу композиции водного матового покрытия.
7. Способ по п. 1, включающий обеспечение субстрата из материала, выбранного из группы, состоящей из полиэтилентерефталата, ориентированного полипропилена, полиэтилена, нейлона, бумаги, фольги и их металлизированных пленок.
8. Способ по п. 3, отличающийся тем, что сшитое покрытие имеет адгезию ленты (лента Scotch 610) от 4 до 5.
9. Способ по п. 3, отличающийся тем, что сшитое покрытие имеет процентное изменение значения блеска, измеренного при 60° и 430 часах, менее 15%.
10. Способ по п. 9, отличающийся тем, что сшитое покрытие имеет процентное изменение значения блеска, измеренного при 85° и 430 часах, менее 15%.
11. Способ по п. 3, отличающийся тем, что сшитое покрытие имеет изменение единиц блеска, измеренное при 60° и 430 часах, от 0 до 3.
12. Способ по п. 11, отличающийся тем, что сшитое покрытие имеет изменение единиц блеска, измеренное при 85° и 430 часах, от 0 до 3.
13. Способ по любому из пп. 9-12, отличающийся тем, что сшитое покрытие имеет значение цвета (ККМ), измеренное через 430 часов, от 2,0 до 2,5.
14. Изделие, содержащее субстрат с покрытием, изготовленным при помощи способа по любому из пп. 1-13.